(57)【要約】粒径Ｄ９０が１００μｍ以下であるリン酸リチウムと、粒径Ｄ９０が１００μｍ以下であるＭ元素含有化合物（ただし、MはMg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素である）と、水とを混合し、水に対する前記Ｍ元素の濃度を４モル／Ｌ以上に調整して原料とし、前記原料を用いて水熱合成することにより、かんらん石型のＬｉＭＰＯ４を製造することを特徴とするリチウム二次電池用正極活物質の製造方法を採用する。
2013047495.tif 000002
【特許請求の範囲】
【請求項１】
粒径Ｄ９０が１００μｍ以下であるリン酸リチウムと、粒径Ｄ９０が１００μｍ以下であるＭ元素含有化合物（ただし、MはMg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素である）と、水とを混合し、水に対する前記Ｍ元素の濃度を４モル／Ｌ以上に調整して原料とし、前記原料を用いて水熱合成することにより、かんらん石型のＬｉＭＰＯ４を製造することを特徴とするリチウム二次電池用正極活物質の製造方法。
【請求項２】
前記Ｍ元素含有化合物が、M元素の硫酸塩、ハロゲン化塩、硝酸塩、リン酸塩、有機塩からなる群から選ばれる１種又は２種以上である請求項１に記載のリチウム二次電池用正極活物質の製造方法。
【請求項３】
リチウム源として、ＬｉＯＨ、Ｌｉ２ＣＯ３、ＣＨ３ＣＯＯＬｉ、（ＣＯＯＬｉ）２からなる群から選ばれる１種又は２種以上を更に混合する請求項１または２に記載のリチウム二次電池用正極活物質の製造方法。
【請求項４】
前記リン酸リチウムと前記Ｍ元素含有化合物とをそれぞれ、不活性ガス雰囲気中で粒径Ｄ９０が１００μｍ以下になるまで調整してから混合する請求項１乃至請求項３の何れか一項に記載のリチウム二次電池用正極活物質の製造方法。
【請求項５】
水熱合成の反応温度を１００℃以上とする請求項１乃至請求項４の何れか一項に記載のリチウム二次電池用正極活物質の製造方法。
【請求項６】
請求項１乃至請求項５の何れか一項に記載の製造方法によって得られた前記ＬｉＭＰＯ４に炭素源を混合して、不活性ガス雰囲気中または還元ガス雰囲気中で加熱することにより、前記ＬｉＭＰＯ４の表面に炭素材料を形成するリチウム二次電池用正極活物質の製造方法。
【請求項７】
前記炭素源として、スクロース、ラクトース、アスコルビン酸、1,6-ヘキサンジオール、ポリエチレングリコール、ポリエチレンオキサイド、カルボキシメチルセルロース、カーボンブラック、繊維状炭素のいずれか１種以上を用いる請求項６に記載のリチウム二次電池用正極活物質の製造方法。
【請求項８】
Ｍ元素含有化合物は、粒径Ｄ９０が６０μｍ以下の粉末を用いることを特徴とする請求項１に記載のリチウム二次電池用正極活物質の製造方法。
【請求項９】
Ｌｉ源は、粒径Ｄ９０が４５μｍ以下の粉末を用いることを特徴とする請求項１に記載のリチウム二次電池用正極活物質の製造方法。
【請求項１０】
原料における水に対するＭ元素の濃度は、４モル／Ｌ以上１０．２モル／Ｌ以下である請求項１に記載のリチウム二次電池用正極活物質の製造方法。
【請求項１１】
リン酸源として、リン酸、メタリン酸、ピロリン酸、三リン酸、テトラリン酸、リン酸水素、リン酸二水素、リン酸アンモニウム、無水リン酸アンモニウム、リン酸二水素アンモニウム、リン酸水素二アンモニウム、リン酸鉄から選ばれる１種以上を更に混合する請求項１に記載のリチウム二次電池用正極活物質の製造方法。
【請求項１２】
ＬｉＭＰＯ４は、かんらん石型のＬｉｘＭｙＰｗＯ４なる組成のリチウム金属リン酸塩であり、モル比を表すｘ、ｙ、ｗは、０＜ｘ＜２、０＜ｙ≦１．５、０．９＜ｗ＜１．１であることを特徴とする請求項１に記載のリチウム二次電池用正極活物質の製造方法。
【請求項１３】
得られたＬｉＭＰＯ４を更に炭素源と混ぜ合わせ、５００℃〜８００℃の温度で焼成する工程を含む請求項１に記載のリチウム二次電池用正極活物質の製造方法。
【請求項１４】
ＬｉＭＰＯ４の平均粒径Ｄ５０が、０．０１〜１μｍである請求項１２に記載のリチウム二次電池用正極活物質の製造方法。
【請求項１５】
ＬｉＭＰＯ４の平均粒径Ｄ５０が、０．０５〜０．５μｍである請求項１２に記載のリチウム二次電池用正極活物質の製造方法。
【発明の詳細な説明】
【技術分野】
【０００１】
本発明は、リチウム二次電池用正極活物質の製造方法に関する。
本願は、２０１１年９月３０日に、日本に出願された特願２０１１−２１６４６４号に基づき優先権を主張し、その内容をここに援用する。
【背景技術】
【０００２】
かんらん石型のリチウム金属リン酸塩の一種であるＬｉＭＰＯ４（ＭはＦｅ，Ｍｎ等）は、リチウム二次電池の正極活物質として従来広く用いられてきたＬｉＣｏＯ２よりも安価である。今後リチウム二次電池、特に自動車用などの大型のリチウム二次電池の正極活物質として期待されている。【０００３】
ＬｉＭＰＯ４の製造方法としては、下記の先行技術文献に記載されているように、固相合成法、水熱合成法、ゾルゲル法が知られている。これらのうち、比較的低温、短時間で粒径が小さいＬｉＭＰＯ４が得られる水熱合成法が最も優れているとされている。【０００４】
従来の水熱合成法では、水酸化リチウムとリン酸とＭ元素含有化合物とを混合し、更に水を加えたものを原料とし、この原料をオートクレーブ中で１００℃以上に加熱して水熱合成を行っている。このとき、水の量が少ないほどＬｉＭＰＯ４の粒径が小さくなる。
【先行技術文献】
【特許文献】
【０００５】
【特許文献１】国際公開第９７／０４０５４１号公報
【特許文献２】国際公開第０５／０５１８４０号公報
【非特許文献】
【０００６】
【非特許文献１】Chemistry Letters 36 (2007) 436
【非特許文献２】Electrochemical and Solid-State Letters, 9 (2006) A277-A280
【発明の概要】
【発明が解決しようとする課題】
【０００７】
しかし、従来の水熱合成法では、原料として添加した水のほかに、水熱合成中に水酸化リチウムとリン酸とが反応して水が生成する。水熱合成中に水が生成すると、結果的に水量が増えてＬｉＭＰＯ４の形成反応が進行し、これによりＬｉＭＰＯ４の粒径が増大してしまう問題があった。
本発明は上記事情に鑑みてなされたものであって、粒径が小さなＬｉＭＰＯ４を得ることが可能なリチウム二次電池用正極活物質の製造方法を提供することを目的とする。
【課題を解決するための手段】
【０００８】
上記課題を解決するために、以下の構成を採用した。
［１］    粒径Ｄ９０が１００μｍ以下であるリン酸リチウムと、粒径Ｄ９０が１００μｍ以下であるＭ元素含有化合物（ただし、MはMg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素である）と、水とを混合し、水に対する前記Ｍ元素の濃度を４モル／Ｌ以上に調整して原料とし、前記原料を用いて水熱合成することにより、かんらん石型のＬｉＭＰＯ４を製造することを特徴とするリチウム二次電池用正極活物質の製造方法。
［２］    前記Ｍ元素含有化合物が、M元素の硫酸塩、ハロゲン化塩、硝酸塩、リン酸塩、有機塩１種又は２種以上である［１］に記載のリチウム二次電池用正極活物質の製造方法。
［３］    リチウム源として、ＬｉＯＨ、Ｌｉ２ＣＯ３、ＣＨ３ＣＯＯＬｉ、（ＣＯＯＬｉ）２からなる群から選ばれる１種又は２種以上を更に混合する［１］または［２］に記載のリチウム二次電池用正極活物質の製造方法。
［４］    前記リン酸リチウムと前記Ｍ元素含有化合物とをそれぞれ、不活性ガス雰囲気中で粒径Ｄ９０１００μｍ以下に調整してから混合する［１］乃至［３］の何れか一項に記載のリチウム二次電池用正極活物質の製造方法。
［５］    水熱合成の反応温度を１００℃以上とする［１］乃至［４］の何れか一項に記載のリチウム二次電池用正極活物質の製造方法。
［６］    ［１］乃至［５］の何れか一項に記載の製造方法によって得られた前記ＬｉＭＰＯ４に炭素源を混合して、不活性ガス雰囲気中または還元ガス雰囲気中で加熱することにより、前記ＬｉＭＰＯ４の表面に炭素材料を形成するリチウム二次電池用正極活物質の製造方法。
［７］    前記炭素源として、スクロース、ラクトース、アスコルビン酸、1,6-ヘキサンジオール、ポリエチレングリコール、ポリエチレンオキサイド、カルボキシメチルセルロース、カーボンブラック、繊維状炭素のいずれか１種以上を用いる［６］に記載のリチウム二次電池用正極活物質の製造方法。
【発明の効果】
【０００９】
本発明によれば、粒径が小さなＬｉＭＰＯ４を得ることが可能なリチウム二次電池用正極活物質の製造方法を提供できる。
【図面の簡単な説明】
【００１０】
【図１】図１は、実施例１及び比較例２の正極活物質のＸ線回折図である。
【図２】図２は、実施例１の正極活物質のＳＥＭ写真である。
【図３】図３は、比較例３の正極活物質のＳＥＭ写真である。
【発明を実施するための形態】
【００１１】
以下、本発明の実施形態であるリチウム二次電池用正極活物質の製造方法について図面を参照して説明する。
【００１２】
本実施形態の好ましい実施態様におけるリチウム二次電池用正極活物質の製造方法は、Ｌｉ源とＭ源とリン酸源とを原料にして、かんらん石型のＬｉＭＰＯ４への水熱合成反応を行う際に、Ｌｉ源及びリン酸源としてリン酸リチウムを用いることで、従来の水酸化リチウムや炭酸リチウム等のＬｉ源を用いる場合に比べて、水熱合成時における水の副成を低減でき、これにより水熱合成時の水量を少なくしてＬｉＭＰＯ４の平均粒径を小さくすることができる。
【００１３】
さらに原料には、水熱合成を円滑に行うために水を介在させるが、このときの水量は、水に対するＭ元素の濃度として４モル／Ｌ以上になるように調整する。ここで、原料に含まれる水には、原料に添加する水の他に、Ｍ元素含有化合物の結晶水も含まれる。水量を制限することで、水熱合成時におけるＬｉＭＰＯ４の形成反応を適度に抑制して、ＬｉＭＰＯ４の平均粒径をより小さくすることができる。
【００１４】
本実施形態の好ましい実施態様における製造方法によって製造されるかんらん石型のＬｉＭＰＯ４は、より具体的には、ＬｉｘＭｙＰｗＯ４なる組成のリチウム金属リン酸塩を例示できる。ただし、モル比を表すｘ、ｙ、ｗは、０＜ｘ＜２、０＜ｙ≦１．５、０．９＜ｗ＜１．１であり、Ｍは、Mg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素である。
以下、製造方法の詳細について説明する。
【００１５】
（リン酸リチウム）
リン酸リチウム（Ｌｉ３ＰＯ４）は、Ｌｉ源及びリン酸源である。粒径Ｄ９０が１００μｍ以下の粉末を用いることが好ましく、より好ましくは粒径Ｄ９０が４５μｍ以下の粉末がよい。粒径Ｄ９０は、リン酸リチウム粉末の粒度分布の粒度累積曲線における９０％の粒子径である。粒度分布は例えば、レーザー回折法で測定することが好ましい。粒径Ｄ９０の下限値は任意で設定できるが、１０μｍ以上が一般的であり、１μｍ以上がより好ましい。
【００１６】
（Ｍ源）
Ｍ源としては、水熱合成時に融解する化合物であって、Ｍ元素を含むＭ元素含有化合物である。Ｍ元素は、Mg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素を例示できる。これらのうち、特に２価遷移金属が好ましく、２価遷移金属としてＦｅ、Ｍｎ、ＮｉまたはＣｏのいずれか１種又は２種以上の元素を例示でき、より好ましくはＦｅおよび／またはＭｎを例示できる。Ｍ源としては、Ｍ元素の硫酸塩、ハロゲン化物（塩化物、フッ化物、臭化物、ヨウ化物）、硝酸塩、リン酸塩、有機酸塩（例えばシュウ酸塩または酢酸塩）などが挙げられる。Ｍ源は、水熱合成反応に用いる溶媒に溶解しやすい化合物が好ましい。これらのうち、２価遷移金属硫酸塩が好ましく、硫酸鉄（II）および／または硫酸マンガン（II）ならびにこれらの水和物がより好ましい。
【００１７】
また、Ｍ元素含有化合物は、リン酸リチウムと同様に、粒径Ｄ９０が１００μｍ以下の粉末を用いることが好ましく、より好ましくは粒径Ｄ９０が６０μｍ以下の粉末がよい。粒径Ｄ９０の下限値は任意で設定できるが、３０μｍ以上が一般的であり、１０μｍ以上がより好ましい。
【００１８】
リン酸リチウム及びＭ元素含有化合物の配合比については、製造するリチウム金属リン酸塩、より具体的には、ＬｉｘＭｙＰｗＯ４なる組成のリチウム金属リン酸塩の化学両論比に一致するように決めればよい。例えば、ｘ＝ｙ＝ｗ＝１であるＬｉＭＰＯ４を得るには、リン酸リチウムに含まれるリン酸イオンのモル数と、Ｍ元素含有化合物に含まれるＭ元素のモル数が等モルになるように配合すればよい。ただし、副生成物ができる場合は副生成物に含まれるリチウムなどの分リチウム源などを加えるとよい。
【００１９】
また、リン酸リチウム及びＭ元素含有化合物の他に、別途Ｌｉ源を添加してもよい。Ｌｉ源は、水熱合成時に融解する化合物が好ましい。例えば、ＬｉＯＨ、Ｌｉ２ＣＯ３、ＣＨ３ＣＯＯＬｉ、（ＣＯＯＬｉ）２からなる群から選択される１種又は２種以上などが挙げられる。これらのうちＬｉＯＨが好ましい。このようなＬｉ源を加えることで、ＬｉｘＭｙＰｗＯ４における組成比ｘを１以上にすることができ、正極活物質の放電容量を高めることができる。Ｌｉ源は、リン酸リチウムと同様に、粒径Ｄ９０が１００μｍ以下の粉末を用いることが好ましく、より好ましくは粒径Ｄ９０が４５μｍ以下の粉末がよい。粒径Ｄ９０の下限値は任意で設定できるが、１０μｍ以上が一般的であり、１μｍ以上がより好ましい。
【００２０】
更に、リン酸源として、リン酸（オルトリン酸）、メタリン酸、ピロリン酸、三リン酸、テトラリン酸、リン酸水素、リン酸二水素、リン酸アンモニウム、無水リン酸アンモニウム、リン酸二水素アンモニウム、リン酸水素二アンモニウム、リン酸鉄などを添加してもよい。リン酸源は、リン酸リチウムと同様に、固体のものは粒径Ｄ９０が１００μｍ以下の粉末を用いることが好ましく、より好ましくは粒径Ｄ９０が４５μｍ以下の粉末がよい。
これらの原料の粒径Ｄ９０が１００μｍ以下であれば、粒径の小さなＬｉｘＭｙＰｗＯ４なる組成のリチウム金属リン酸塩が得られる。
【００２１】
また、原料には、水熱合成を円滑に行うために水を添加するが、添加する水量は、水に対するＭ元素の濃度が４モル／Ｌ以上、好ましくは４．５モル／Ｌ以上、より好ましくは４．７モル／Ｌ以上、更に好ましくは４．９モル／Ｌ以上になるように調整する。水に対するＭ元素の濃度が４モル／Ｌ未以上であれば、相対的に水量が過剰にならず、ＬｉｘＭｙＰｗＯ４の平均粒径が増大するおそれがない。原料における水に対するＭ元素の濃度は、１０．２モル／Ｌ以下、好ましくは６．４モル／Ｌ以下とすることが好ましい。水に対するＭ元素の濃度が１０．２モル／Ｌ以下であれば、水が極端に不足することがなく、水熱合成反応を円滑に進めることができる。
水には、例えば、Ｍ元素含有化合物の結晶水も含まれる。また、原料として配合される化合物に十分な量の結晶水が含まれていれば、水をあえて添加しなくてもよい。
【００２２】
尚、水の他に水熱合成が可能な極性溶媒としては、メタノール、エタノール、２−プロパノール、エチレングリコール、プロピレングリコール、アセトン、シクロヘキサノン、２−メチルピロリドン、エチルメチルケトン、２−エトキシエタノール、プロピレンカルボネート、エチレンカルボネート、ジメチルカルボネート、ジメチルホルムアミド、ジメチルスルホキシドなどが挙げられる。水に代えてこれらの溶媒を単独で用いてもよく、また、水にこれらの溶媒を混合して用いても良い。
【００２３】
以上が本実施形態の好ましい実施態様の製造方法における主な原料であるが、上記の主な原料以外に、以下の物質を添加してもよい。
【００２４】
アスコルビン酸等の還元性物質は、炭素源であるとともに水熱合成中の原料の酸化を防止する酸化防止剤として用いることができる。このような酸化防止剤としてはアスコルビン酸の他に、トコフェロール、ジブチルヒドロキシトルエン、ブチルヒドロキシアニソール、没食子酸プロピル等を用いることができる。
【００２５】
本実施形態の好ましい実施態様における製造方法においては、少なくともリン酸リチウムとＭ元素含有化合物とを１００℃以上で水熱合成させ、好ましくは１００℃以上３００℃以下で水熱合成させる。また、原料にリン酸源を添加する場合は、予めリン酸リチウムにリン酸源を混合して混合物としておき、反応を開始する直前にこの混合物とＭ元素含有化合物を混合してから、加熱を開始して反応させるとよい。リン酸源とＭ元素含有化合物とを先に混合しておき、更に別の操作を行って時間が経過した後に水熱合成を開始させると、リン酸源とＭ元素含有化合物との間で予期しない副反応が進むことがあるので好ましくない。
【００２６】
原料の調製においては、Ｌｉイオン、Ｍ金属イオンおよびリン酸イオンが、ＬｉＭＰＯ４の化学量論比と概ね同じになる割合にすることが好ましい。ただし、副生成物ができる場合は副生成物に含まれるリチウムなどの分リチウム源などを加えるとよい。
【００２７】
また、原料を用意する際に、リン酸リチウム、Ｍ元素含有化合物をそれぞれ、粒径Ｄ９０が１００μｍ以下になるように事前に粉砕しておくことが好ましい。リン酸リチウム及びＭ元素含有化合物を混合した後に粉砕すると、リン酸リチウム、Ｍ元素含有化合物をそれぞれ粒径Ｄ９０１００μｍ以下にできないことがあるので、混合する前に粉砕することが好ましい。また、粉砕する場合は、リン酸リチウム、Ｍ元素含有化合物を酸化させないように、窒素やアルゴン等の非酸化性ガス雰囲気中で粉砕することが好ましい。また、粉砕後の搬送時などにおいて酸化が進まないように、リン酸リチウム及びＭ元素含有化合物を、粉砕から水熱合成の開始の間までなるべく非酸化性雰囲気に保管することが好ましい。リン酸リチウム、Ｍ元素含有化合物をそれぞれ粒径Ｄ９０１００μｍ以下にすることで、ＬｉＭＰＯ４の平均粒径を小さくすることができる。
【００２８】
ＬｉＭＰＯ４への変換反応は、１００℃以上で開始および進行させる。また、反応器内は不活性ガスまたは還元性ガスで置換されていることが好ましい。不活性ガスとしては、窒素、アルゴンなどが挙げられる。
【００２９】
得られた懸濁液を室温まで冷却して固液分離する。分離された液体には、未反応のリチウムイオン等が含まれているので、分離された液からＬｉ源等を回収することができる。
回収方法は、特に制限されない。例えば、分離された液に塩基性リン酸源を加えて、リン酸リチウムを沈殿させる。そして、前記沈殿物を回収し、原料として再使用することができる。
懸濁液から分離された正極活物質は、必要に応じて洗浄して乾燥させる。乾燥では金属Ｍが酸化されないように条件を選択することが好ましい。前記乾燥では真空乾燥法が好ましく用いられる。
【００３０】
また、正極活物質であるＬｉＭＰＯ４に更に導電性を付与するために、得られたＬｉＭＰＯ４と、炭素源とを混ぜ合わせ、前記混合物を必要に応じて真空乾燥させ、次いで不活性条件下または還元条件下で、好ましくは５００℃〜８００℃の温度で焼成する。このような焼成を行うと、ＬｉＭＰＯ４粒子の表面に炭素材料が形成された正極材料を得ることができる。焼成では元素Ｍが酸化されないように条件を選択することが好ましい。
【００３１】
上記焼成で使用可能な炭素源としては、スクロース、ラクトース等に例示される糖類、アスコルビン酸、1,6-ヘキサンジオール、ポリエチレングリコール、ポリエチレンオキサイド、カルボキシメチルセルロースの水溶性有機物が望ましい。
【００３２】
このようにして得られたＬｉＭＰＯ４は、かんらん石型のＬｉｘＭｙＰｗＯ４なる組成のリチウム金属リン酸塩である。ただし、モル比を表すｘ、ｙ、ｗは、０＜ｘ＜２、０＜ｙ≦１．５、０．９＜ｗ＜１．１であり、Ｍは、Mg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素である。ＬｉｘＭｙＰｗＯ４の組成は、リン酸リチウム、Ｍ元素含有化合物、Ｌｉ源またはリン酸源の配合比を変更することで調整できる。
【００３３】
（リチウム二次電池用の正極活物質）
本実施形態の好ましい実施態様におけるリチウム二次電池用の正極活物質は、前述の製造方法によって製造されたＬｉＭＰＯ４である。この正極活物質は、ＬｉＭＰＯ４の粒子が炭素膜で被覆されたものがより好ましい。
また、この正極活物質は、体積基準の累積５０％径である平均粒径Ｄ５０が、好ましくは０．０１〜１μｍ、より好ましくは０．０５〜０．５μｍである。本実施形態では、水に対するＭ元素の濃度を調整することで、正極活物質の平均粒径Ｄ５０を自在に制御できる。
【００３４】
（リチウム二次電池）
本実施形態の好ましい実施態様におけるリチウム二次電池は、正極と負極と非水電解質とを具備して構成されている。このリチウム二次電池においては、正極に含まれる正極活物質として、上記の方法によって製造されたＬｉＭＰＯ４が用いられる。このような正極活物質が備えられることによって、リチウム二次電池のエネルギー密度を向上させることが可能になる。以下、リチウム二次電池を構成する正極、負極及び非水電解質について順次説明する。
【００３５】
（正極）
本実施形態の好ましい実施態様におけるリチウム二次電池では、正極として、正極活物質と導電助材と結着剤とが含有されてなる正極合材と、正極合材に接合される正極集電体とからなるシート状の電極を用いることができる。また、正極として、上記の正極合材を円板状に成形させてなるペレット型若しくはシート状の正極も用いることができる。
【００３６】
正極活物質には、上記の方法によって製造されたリチウム金属リン酸塩が用いられるが、このリチウム金属リン酸塩に、従来公知の正極活物質を混合して用いても良い。
【００３７】
結着剤としては任意に選択できるが、ポリエチレン、ポリプロピレン、エチレンプロピレンコポリマー、エチレンプロピレンターポリマー、ブタジエンゴム、スチレンブタジエンゴム、ブチルゴム、ポリテトラフルオロエチレン、ポリ（メタ）アクリレート、ポリフッ化ビニリデン、ポリエチレンオキサイド、ポリプロピレンオキサイド、ポリエピクロルヒドリン、ポリファスファゼン、ポリアクリロニトリル、等を例示できる。
【００３８】
更に導電助材としては任意に選択できるが、銀粉などの導電性金属粉；ファーネスブラック、ケッチェンブラック、アセチレンブラックなどの導電性カーボン粉；カーボンナノチューブ、カーボンナノファイバー、気相法炭素繊維などが挙げられる。導電性助剤としては気相法炭素繊維が好ましい。気相法炭素繊維は、その繊維径が５ｎｍ以上０．２μｍ以下であることが好ましく、１０ｎｍ以上０．１μｍ以下であることがより好ましい。繊維長さ／繊維径の比が５〜１０００であることが好ましく、１００以上〜５００以下であることがより好ましい。気相法炭素繊維の含有量は正極合材の乾燥質量に対して０．１〜１０質量％であることが好ましく、０．５〜５質量％であることがより好ましい。
【００３９】
更に正極集電体としては任意に選択できるが、導電性金属の箔、導電性金属の網、導電性金属のパンチングメタルなどが挙げられる。導電性金属としては、アルミニウムまたはアルミニウム合金が好ましい。正極集電体には、正極合材との導電性を向上させるために炭素膜を形成しておいてもよい。
【００４０】
（負極）
負極は、負極活物質、結着剤及び必要に応じて添加される導電助材が含有されてなる負極合材と、負極合材に接合される負極集電体とからなるシート状の電極を用いることができる。また、負極として、上記の負極合材を円板状に成形させてなるペレット型若しくはシート状の負極も用いることができる。
【００４１】
負極活物質としては、従来公知の負極活物質を用いることができる。例えば、人造黒鉛、天然黒鉛などの炭素材料や、Ｓｎ、Ｓｉ等の金属または半金属材料を用いることができる。
【００４２】
結着剤としては、正極で使用する結着剤と同様のものを用いることができる。
更に導電助材は、必要に応じて添加してもよく、添加しなくても良い。例えば、ファーネスブラック、ケッチェンブラック、アセチレンブラックなどの導電性カーボン粉；カーボンナノチューブ、カーボンナノファイバー、気相法炭素繊維などを用いることができる。導電助剤としては気相法炭素繊維が特に好ましい。気相法炭素繊維は、その繊維径が５ｎｍ以上０．２μｍ以下であることが好ましく、１０ｎｍ以上０．１μｍ以下であることがより好ましい。繊維長さ／繊維径の比が５〜１０００であることが好ましく、１００以上〜５００以下であることがより好ましい。気相法炭素繊維の含有量は負極合材の乾燥質量に対して０．１〜１０質量％であることが好ましく、０．５〜５質量％であることがより好ましい。  
【００４３】
更に負極集電体としては、導電性金属の箔、導電性金属の網、導電性金属のパンチングメタルなどが挙げられる。導電性金属としては銅または銅の合金が好ましい。
【００４４】
（非水電解質）
次に、非水電解質としては、例えば、非プロトン性溶媒にリチウム塩が溶解されてなる非水電解質を例示できる。
【００４５】
非プロトン性溶媒は任意に選択されるが、エチレンカーボネート、ジエチルカーボネート、ジメチルカーボネート、メチルエチルカーボネート、プロピレンカーボネート、ブチレンカーボネート、γ―ブチロラクトン、およびビニレンカーボネートからなる群から選ばれる少なくとも１種または２種以上の混合溶媒が好ましい。
また、リチウム塩には、ＬｉＣｌＯ4、ＬｉＰＦ6、ＬｉＡｓＦ6、ＬｉＢＦ4、ＬｉＳＯ3ＣＦ3、ＣＨ3ＳＯ3Ｌｉ、ＣＦ3ＳＯ3Ｌｉ等が挙げられる。
【００４６】
また非水電解質として、いわゆる固体電解質またはゲル電解質を用いることもできる。固体電解質またはゲル電解質としては、スルホン化スチレン−オレフィン共重合体などの高分子電解質、ポリエチレンオキシドとＭｇＣｌＯ4を用いた高分子電解質、トリメチレンオキシド構造を有する高分子電解質などが挙げられる。高分子電解質に用いられる非水系溶媒としては、エチレンカーボネート、ジエチルカーボネート、ジメチルカーボネート、メチルエチルカーボネート、プロピレンカーボネート、ブチレンカーボネート、γ―ブチロラクトン、およびビニレンカーボネートからなる群から選ばれる少なくとも１種が好ましい。
【００４７】
更に、本実施形態の好ましい実施態様におけるリチウム二次電池は、正極、負極、非水電解質のみに限られず、必要に応じて他の部材等を備えていても良い。例えば正極と負極を隔離するセパレータを具備しても良い。セパレータは、非水電解質がポリマー電解質でない場合には必須である。例えば、不織布、織布、微細孔質フィルムなどや、それらを組み合わせたものなどが挙げられる。より具体的には、多孔質のポリプロピレンフィルム、多孔質のポリエチレンフィルム等を適宜使用できる。
【００４８】
本実施形態の好ましい実施態様におけるリチウム二次電池は、種々な分野において用いることができる。例えば、パーソナルコンピュータ、タブレット型コンピュータ、ノート型コンピュータ、携帯電話、無線機、電子手帳、電子辞書、ＰＤＡ（Personal Digital Assistant）、電子メーター、電子キー、電子タグ、電力貯蔵装置、電動工具、玩具、デジタルカメラ、デジタルビデオ、ＡＶ機器、掃除機などの電気・電子機器；電気自動車、ハイブリッド自動車、電動バイク、ハイブリッドバイク、電動自転車、電動アシスト自転車、鉄道機関、航空機、船舶などの交通機関；太陽光発電システム、風力発電システム、潮力発電システム、地熱発電システム、熱差発電システム、振動発電システムなどの発電システムなどが挙げられる。
【００４９】
以上説明したように、本実施形態の好ましい実施態様におけるリチウム二次電池の正極活物質の製造方法によれば、リン酸リチウムとＭ元素含有化合物とを原料にして、ＬｉＭＰＯ４からなるリチウム二次電池用正極活物質を製造する際に、水に対するＭ元素の濃度を４モル／Ｌ以上に調整することで、ＬｉＭＰＯ４の平均粒径をより小さくすることができる。
【実施例１】
【００５０】
（実施例１）
１．水熱合成工程
はじめに、アルゴンガスで満たされたグローブボックス中で、ＭｎＳＯ４・５Ｈ２Ｏ（関東化学製  特級）、ＦｅＳＯ４・７Ｈ２Ｏ（和光純薬製  特級）、Ｌｉ３ＰＯ４（関東化学  鹿１級）、Ｌ（＋）−アスコルビン酸（関東化学製  特級）をそれぞれ、ワーリング社製MX1200XTMおよび微粉砕フタPN-K06を用いてパルスを印加しつつ、粒径ｄ９０が１００μｍ以下になるまで粉砕を行った。【００５１】
次いで、１００ｍｌのＰＴＦＥ製試料容器に、０．０１２ｇのＬ（＋）−アスコルビン酸、粉砕した１５．６ｇのＭｎＳＯ４・５Ｈ２Ｏ、粉砕した５．８３ｇのＦｅＳＯ４・７Ｈ２Ｏ、粉砕した１０ｇのＬｉ３ＰＯ４を入れ、そこにアルゴンガスを１５時間バブリングさせることで溶存していた炭酸ガスや酸素を追い出させた蒸留水を１０ｍＬを入れ、蓋をし、耐圧ステンレス製外筒（ＨＵＳ−１００）に入れた。【００５２】
次いで、水熱合成用原料を仕込んだ耐圧ステンレス製外筒をオートクレーブにいれ、昇温時間１時間で２００℃まで昇温し、２００℃で７時間保持することにより、水熱合成反応を進行させた。７時間保持後、加熱をやめ室温まで冷却した。【００５３】
次いで、室温まで冷却後、オートクレーブから反応後の懸濁液を取り出し、懸濁液を遠心分離機で固液分離した。生じた上澄み液を捨て、新たに蒸留水を加えて固形物を撹拌して再分散させ、その再分散液を再び遠心分離して上澄みを捨てるという操作を、上澄み液の導電率が１×１０−４Ｓ／ｃｍ以下になるまで繰り返した。その後、９０℃に制御された真空乾燥機内で乾燥を行った。このようにして、リチウム金属リン酸塩を得た。【００５４】
２．炭素膜形成工程
乾燥して得られたリチウム金属リン酸塩を５．０ｇ分取し、０．５ｇのスクロースを添加し、更に蒸留水を２．５ｍｌ添加して混合後、９０℃に制御された真空乾燥機で乾燥した。乾燥物をアルミナボートに入れ、直径８０ｍｍの石英管を炉心管とした管状炉にセットした。そして、１Ｌ／分の流量で窒素を流しながら１００℃／時間の速度で昇温し、４００℃で１時間保持することで、スクロースの分解生成ガスを系外に排出した。その後、１００℃／時間の速度で７００℃まで昇温し、窒素を流しながら４時間保持した。保持終了後、窒素を流しながら１００℃以下まで冷却し、管状炉から焼成物を取り出して正極活物質とした。【００５５】
３．電池評価
１．０ｇの正極活物質、０．３ｇの導電助材としてのアセチレンブラック（電気化学工業製  HS-100）、０．１５ｇのバインダーとしてのポリフッ化ビニリデン（クレハ製  KFポリマー  W#1300）をそれぞれ秤量した。これらを充分に混合した後に、２．２５ｇのＮ-メチル-２-ピロリドン（キシダ化学製）を徐々に添加して塗工液とした。ギャップを調整したドクターブレードでこの塗工液を２０μｍ厚のＡｌ箔上に塗工した。得られた塗膜からＮ-メチル-２-ピロリドンを乾燥させた後に、直径１５ｍｍの円形に切り出した。その後、切り出した塗膜を３ＭＰaで２０秒間プレスして厚さを測定したところ、平均膜厚は５２μｍであった。また、塗膜の重量は１１ｍｇであった。このようにして正極を製造した。【００５６】
得られた正極をアルゴンで充満され露点が−７５℃以下に制御されたグローブボックス内に導入した。正極を２３２０型のコイン型電池用の蓋（宝泉製）に置き、電解液（１ＭＬｉＰＦ６  ＥＣ：ＭＥＣ＝４０：６０）を添加した。更にその上に、直径２０ｍｍで切り出したセパレータ（セルガード2400）、直径１７．５ｍｍで切り出した金属リチウム箔を順次重ねた。その上から、ガスケットを取り付けたキャップをして、かしめることにより、直径２３ｍｍ、厚み２ｍｍのコイン型電池を製造した。【００５７】
（実施例２）
添加水を１１ｍＬに変更したこと以外は、実施例１と同じ条件でコイン型電池を製造した。【００５８】
（実施例３）
添加水を９ｍＬに変更したこと以外は、実施例１と同じ条件でコイン型電池を製造した。【００５９】
（実施例４）
添加水を７ｍＬに変更したこと以外は、実施例１と同じ条件でコイン型電池を製造した。【００６０】
（実施例５）
粒径Ｄ９０が１００μｍ以下になるまで粉砕した０．１９ｇのＬｉＯＨ・Ｈ２Ｏ（関東化学製  特級）を更に水熱合成用原料に添加した以外は実施例１と同じ条件でコイン型電池を製造した。【００６１】
（実施例６）
添加水を１１ｍＬに変更したこと以外は、実施例５と同じ条件でコイン型電池を製造した。【００６２】
（実施例７）
添加水を９ｍＬに変更したこと以外は、実施例５と同じ条件でコイン型電池を製造した。【００６３】
（実施例８）
添加水を７ｍＬに変更したこと以外は、実施例５と同じ条件でコイン型電池を製造した。【００６４】
（実験例９）
ＦｅＳＯ４・７Ｈ２Ｏの代わりに５．９０ｇのＣｏＳＯ４・７Ｈ２Ｏ（関東化学製  鹿特級）を用いたこと以外は、実施例１と同じ条件でコイン型電池を製造した。【００６５】
（実験例１０）
ＦｅＳＯ４・７Ｈ２Ｏの代わりに５．５２ｇのＮiＳＯ４・６Ｈ２Ｏ（関東化学製  鹿特級）を用いたこと以外は、実施例１と同じ条件でコイン型電池を製造した。【００６６】
(実施例１１)
水熱合成温度を１００℃にしたこと以外は実施例１と同じ条件でコイン型電池を製造した。【００６７】
（比較例１）
ＭｎＳＯ４・５Ｈ２Ｏ、ＦｅＳＯ４・７Ｈ２Ｏ、Ｌｉ３ＰＯ４及びＬ（＋）−アスコルビン酸を先に混合してから粉砕したこと以外は実施例１と同じ条件でコイン型電池を製造した。【００６８】
（比較例２）
ＭｎＳＯ４・５Ｈ２Ｏ、ＦｅＳＯ４・７Ｈ２Ｏ、Ｌｉ３ＰＯ４及びＬ（＋）−アスコルビン酸を何ら粉砕せずに混合したこと、蒸留水を１０ｍＬ用いたこと以外は実施例１と同じ条件でコイン型電池を製造した。【００６９】
（比較例３）
蒸留水を１００ｍＬ添加したこと以外は実施例１と同じ条件でコイン型電池を製造した。【００７０】
(比較例４)
蒸留水を５０ｍＬ添加したこと以外は実施例１と同じ条件でコイン型電池を製造した。【００７１】
(比較例５)
蒸留水を３０ｍＬ添加したこと以外は実施例１と同じ条件でコイン型電池を製造した。【００７２】
(比較例６)
蒸留水を２０ｍＬ添加したこと以外は実施例１と同じ条件でコイン型電池を製造した。【００７３】
（比較例７）
蒸留水を１００ｍＬ添加したこと以外は実施例５と同じ条件でコイン型電池を製造した。【００７４】
(比較例８)
蒸留水を５０ｍＬ添加したこと以外は実施例５と同じ条件でコイン型電池を製造した。【００７５】
(比較例９)
蒸留水を３０ｍＬ添加したこと以外は実施例５と同じ条件でコイン型電池を製造した。【００７６】
(比較例１０)
蒸留水を２０ｍＬ添加したこと以外は実施例５と同じ条件でコイン型電池を製造した。【００７７】
(比較例１１)
水熱合成温度を９０℃にしたこと以外は実施例１と同じ条件でコイン型電池を製造した。【００７８】
（材料評価）
実施例１および比較例２で得られた正極活物質を、ＣｕＫα線を用いたＸ線回折法による測定（パナリティカル製X'Pert Powder）を行った結果、実施例１では単相のＬｉＦｅ０．２５Ｍｎ０．７５ＰＯ４の生成を確認した。一方で、比較例２では不純物相が見られた。これは、仕込み物質を粉砕していないため、均一な反応が起こらなかったためであると考えられる。図１の下側には、ＬｉＦｅＰＯ４およびＬｉＭｎＰＯ４の回折線（２θ）を示している。また、組成はベガード則より求めた。【００７９】
また、実施例１および比較例３で得られた正極活物質の走査電子顕微鏡（SEM）像をそれぞれ図２、図３に示す。図２及び図３によれば、実施例１は比較例３よりも粒径が細かい。これは、実施例１では金属源濃度合計が約４．７mol/Lと比較例３の約0.8mol/Lよりも高いためであると考えられる。【００８０】
正極活物質の粒度分布はセイシン企業製のレーザー回折散乱式粒度分布測定器LMS-2000e、分散ユニットは2000S/SRを用い、ＩＰＡ（イソプロピルアルコール）中に超音波により分散させた状態で測定を行った。平均粒径Ｄ５０の測定結果を表１に示す。【００８１】
（電池評価）
実施例１〜１１および比較例１〜１１のコイン型電池について、温度２５℃で、０．１Ｃの電流値で４．５Ｖまで定電流充電した後、４．５Vで0.01Cになるまで定電圧充電した。その後、２．５Ｖまで２Ｃおよび０．１Ｃで定電流放電した。下記表１に０．１Ｃでの放電容量と放電容量維持率を示す。放電容量は、正極活物質の質量当たりの放電容量である。また、放電容量維持率は、０．１Ｃ放電での放電容量に対する２Ｃ放電での放電容量の百分率である。【００８２】
この結果より、実施例１〜１０ではレート特性が良いことが確認された。これは、高濃度で合成したことにより微粒子化したLiMPO4が得られたことによるものと考えられる。実施例５では実施例１よりもわずかに容量、レート特性がよくなったが、これはLiが過剰に含まれているためであるといえる。比較例１では容量、レート特性ともに実施例１よりもわずかに下がっているが、これは仕込み物質が他の原料と共に粉砕されることにより金属種のわずかな酸化反応がおこっているためであると考えられる。比較例２では容量、レート特性共に実施例１よりも下がっているがこれは不純物が存在しているためであると言える。比較例３では容量は同等だが、レート特性が実施例１よりも下がっている。これは図２からも分かるように、粒径の差によるものといえる。【００８３】
比較例３〜６、実施例１〜３から明らかなように、水に対するＭ元素濃度が高くなるほど粒径は小さくなることが分かる。また、実施例１〜４から明らかなように、水に対するＭ元素濃度が4.5mol/L以上では粒径が200nm以下になり、放電容量維持率も85%以上を維持できることがわかる。特に4.9mol/Lが粒径が一番小さくなる。【００８４】
実施例５〜８に示すように、Liが過剰な組成でも実施例１〜４と同様の結果である。【００８５】
さらに、実施例９、１０に示すように、Ｍ源はCo, Niなどの金属でも同様に適用できることが分かる。
また、実施例１１、比較例１１に示すように、反応温度は１００℃以上が好ましいことが分かる。【００８６】
【表１】
2013047495.tif 000003
【産業上の利用可能性】
【００８７】
本発明のリチウム二次電池用正極活物質の製造方法により、粒径が小さなＬｉＭＰＯ４を容易に得ることが可能となる。
【図１】
2013047495.tif 000004
【図２】
2013047495.tif 000005
【図３】
2013047495.tif 000006
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
粒径Ｄ９０が１００μｍ以下であるリン酸リチウムと、粒径Ｄ９０が１００μｍ以下であるＭ元素含有化合物（ただし、MはMg,Ca,Fe,Mn,Ni,Co,Zn,Ge,Cu,Cr,Ti,Sr,Ba,Sc,Y,Al,Ga,In,Si,B,希土類元素からなる群から選ばれる１種または２種以上の元素である）と、水とを混合し、水に対する前記Ｍ元素の濃度を４モル／Ｌ以上に調整して原料とし、前記原料を用いて水熱合成することにより、かんらん石型のＬｉＭＰＯ４を製造することを特徴とするリチウム二次電池用正極活物質の製造方法。
【請求項２】
原料における水に対するＭ元素の濃度は、４モル／Ｌ以上１０．２モル／Ｌ以下である請求項１に記載のリチウム二次電池用正極活物質の製造方法。
【請求項３】
前記Ｍ元素含有化合物が、M元素の硫酸塩、ハロゲン化塩、硝酸塩、リン酸塩、有機塩からなる群から選ばれる１種又は２種以上である請求項１または請求項２に記載のリチウム二次電池用正極活物質の製造方法。
【請求項４】
リチウム源として、ＬｉＯＨ、Ｌｉ２ＣＯ３、ＣＨ３ＣＯＯＬｉ、（ＣＯＯＬｉ）２からなる群から選ばれる１種又は２種以上を更に混合する請求項１乃至請求項３の何れか一項に記載のリチウム二次電池用正極活物質の製造方法。
【請求項５】
リン酸源として、リン酸、メタリン酸、ピロリン酸、三リン酸、テトラリン酸、リン酸水素、リン酸二水素、リン酸アンモニウム、無水リン酸アンモニウム、リン酸二水素アンモニウム、リン酸水素二アンモニウム、リン酸鉄から選ばれる１種以上を更に混合する請求項１乃至請求項４の何れか一項に記載のリチウム二次電池用正極活物質の製造方法。
【請求項６】
前記リン酸リチウムと前記Ｍ元素含有化合物とをそれぞれ、不活性ガス雰囲気中で粒径Ｄ９０が１００μｍ以下になるまで調整してから混合する請求項１乃至請求項５の何れか一項に記載のリチウム二次電池用正極活物質の製造方法。
【請求項７】
水熱合成の反応温度を１００℃以上とする請求項１乃至請求項６の何れか一項に記載のリチウム二次電池用正極活物質の製造方法。
【請求項８】
請求項１乃至請求項７の何れか一項に記載の製造方法によって得られた前記ＬｉＭＰＯ４に炭素源を混合して、不活性ガス雰囲気中または還元ガス雰囲気中で加熱することにより、前記ＬｉＭＰＯ４の表面に炭素材料を形成するリチウム二次電池用正極活物質の製造方法。
【請求項９】
請求項１乃至請求項８の何れか一項に記載の製造方法によって得られたＬｉＭＰＯ４を更に炭素源と混ぜ合わせ、５００℃〜８００℃の温度で焼成する工程を含む請求項１乃至請求項８の何れか一項に記載のリチウム二次電池用正極活物質の製造方法。
【請求項１０】
前記炭素源として、スクロース、ラクトース、アスコルビン酸、1,6-ヘキサンジオール、ポリエチレングリコール、ポリエチレンオキサイド、カルボキシメチルセルロース、カーボンブラック、繊維状炭素のいずれか１種以上を用いる請求項８または請求項９に記載のリチウム二次電池用正極活物質の製造方法。
【請求項１１】
Ｍ元素含有化合物は、粒径Ｄ９０が６０μｍ以下の粉末を用いることを特徴とする請求項１乃至請求項１０の何れか一項に記載のリチウム二次電池用正極活物質の製造方法。
【請求項１２】
Ｌｉ源は、粒径Ｄ９０が４５μｍ以下の粉末を用いることを特徴とする請求項１乃至請求項１１の何れか一項に記載のリチウム二次電池用正極活物質の製造方法。
【請求項１３】
ＬｉＭＰＯ４は、かんらん石型のＬｉｘＭｙＰｗＯ４なる組成のリチウム金属リン酸塩であり、モル比を表すｘ、ｙ、ｗは、０＜ｘ＜２、０＜ｙ≦１．５、０．９＜ｗ＜１．１であることを特徴とする請求項１乃至請求項１２の何れか一項に記載のリチウム二次電池用正極活物質の製造方法。
【請求項１４】
ＬｉＭＰＯ４の平均粒径Ｄ５０が、０．０１〜１μｍである請求項１３に記載のリチウム二次電池用正極活物質の製造方法。
【請求項１５】
ＬｉＭＰＯ４の平均粒径Ｄ５０が、０．０５〜０．５μｍである請求項１３に記載のリチウム二次電池用正極活物質の製造方法。
【手続補正書】
【提出日】平成25年7月18日(2013.7.18)
【手続補正１】
【補正対象書類名】特許請求の範囲
【補正対象項目名】請求項９
【補正方法】変更
【補正の内容】
【請求項９】
請求項１乃至請求項７の何れか一項に記載の製造方法によって得られたＬｉＭＰＯ４を更に炭素源と混ぜ合わせ、５００℃〜８００℃の温度で焼成する工程を含む請求項１乃至請求項７の何れか一項に記載のリチウム二次電池用正極活物質の製造方法。
【国際調査報告】
2013047495.tif 000007
2013047495.tif 000008
2013047495.tif 000009
2013047495.tif 000010